(57)【特許請求の範囲】
【請求項１】
シリコン基板の表面領域にシリコン酸化膜を形成する酸化膜形成工程と、
前記シリコン酸化膜の表面領域にシリコン窒化膜を形成する窒化膜形成工程と、
前記シリコン窒化膜上に、シリコン酸化膜よりも誘電率の高い誘電率膜を形成する工程と、を備え、
前記酸化膜形成工程は、酸素を含むガスに、複数のスリットを備える平面アンテナからマイクロ波を照射して生成したプラズマに、前記シリコン基板の表面を曝露し、前記シリコン基板の表面領域にシリコン酸化膜を形成する工程を備え、
前記窒化膜形成工程は、窒素を含むガスに、複数のスリットを備える平面アンテナからマイクロ波を照射して生成したプラズマに、前記シリコン酸化膜の表面を曝露し、前記シリコン酸化膜の表面領域にシリコン窒化膜を形成する工程を備える、
ことを特徴とする絶縁膜の形成方法。
【請求項２】
前記酸化膜形成工程は、酸素を含むガスに、複数のスリットを備える平面アンテナからマイクロ波を照射して生成したプラズマに、前記シリコン基板の表面を曝露することにより、前記シリコン基板上に既に存在する酸化膜を改質する工程を含む、ことを特徴とする請求項１に記載の絶縁膜の形成方法。
【請求項３】
前記酸化膜形成工程は、前記シリコン基板の表面を露出する工程と、酸素を含むガスに、複数のスリットを備える平面アンテナからマイクロ波を照射して生成したプラズマに、前記シリコン基板の露出された表面を曝露することにより、前記シリコン基板の表面領域を酸化する工程と、を備える、ことを特徴とする請求項１又は２に記載の絶縁膜の形成方法。
【請求項４】
前記窒化膜形成工程は、窒素を含むガスに、複数のスリットを備える平面アンテナからマイクロ波を照射して生成したプラズマに、前記シリコン酸化膜の表面を曝露することにより、前記シリコン酸化膜の表面領域を窒化する工程を備える、ことを特徴とする請求項１乃至３のいずれか１項に記載の絶縁膜の形成方法。
【請求項５】
前記誘電率膜は、金属を主成分として構成され、酸素を含むガスに、複数のスリットを備える平面アンテナからマイクロ波を照射して生成したプラズマに、前記誘電率膜の表面を曝露することにより、前記誘電率膜を改質する誘電率膜改質工程をさらに備える、ことを特徴とする請求項１乃至４のいずれか１項に記載の絶縁膜の形成方法。
【請求項６】
前記誘電率膜改質工程では、前記酸素を含むガスのプラズマにより前記誘電率膜中の炭素を除去する、ことを特徴とする請求項５に記載の絶縁膜の形成方法。
【請求項７】
前記酸化膜形成工程では前記シリコン酸化膜を１ｎｍ〜２０ｎｍの厚さで形成し、前記窒化膜形成工程では、前記シリコン窒化膜を０．５ｎｍ〜６ｎｍの厚さで形成する、ことを特徴とする請求項１乃至６のいずれか１項に記載の絶縁膜の形成方法。
【請求項８】
前記ガスはアルゴンを含んで構成される、ことを特徴とする請求項１乃至７のいずれか１項に記載の絶縁膜の形成方法。
【請求項９】
前記絶縁膜は、絶縁ゲート型電界効果トランジスタのゲート絶縁膜を構成する、ことを特徴とする請求項１乃至８のいずれか１項に記載の絶縁膜の形成方法。
【請求項１０】
シリコン基板の表面領域にシリコン酸化膜を形成する酸化膜形成ユニットと、
前記シリコン酸化膜の表面領域にシリコン窒化膜を形成する窒化膜形成ユニットと、
前記シリコン窒化膜上に、シリコン酸化膜よりも比誘電率の高い誘電率膜を形成する誘電膜形成ユニットと、を備え、
前記酸化膜形成ユニットは、酸素を含むガスに、複数のスリットを備える平面アンテナからマイクロ波を照射して生成したプラズマに、前記シリコン基板の表面を曝露し、前記シリコン基板の表面領域にシリコン酸化膜を形成し、
前記窒化膜形成ユニットは、窒素を含むガスに、複数のスリットを備える平面アンテナからマイクロ波を照射して生成したプラズマに、前記シリコン酸化膜の表面を曝露し、前記シリコン酸化膜の表面領域にシリコン窒化膜を形成する、
ことを特徴とする絶縁膜の形成システム。
【請求項１１】
前記酸化膜形成ユニットは、酸素を含むガスに、複数のスリットを備える平面アンテナからマイクロ波を照射して生成したプラズマに、前記シリコン基板の表面を曝露することにより、前記シリコン基板上に既に存在する酸化膜を改質する、ことを特徴とする請求項１０に記載の絶縁膜の形成システム。
【請求項１２】
前記酸化膜形成ユニットは、前記シリコン基板の表面を露出し、酸素を含むガスに、複数のスリットを備える平面アンテナからマイクロ波を照射して生成したプラズマに、前記シリコン基板の露出された表面を曝露することにより、前記シリコン基板の表面領域を酸化する、ことを特徴とする請求項１０又は１１に記載の絶縁膜の形成システム。
【請求項１３】
前記窒化膜形成ユニットは、窒素を含むガスに、複数のスリットを備える平面アンテナからマイクロ波を照射して生成したプラズマに、前記シリコン酸化膜の表面を曝露することにより、前記シリコン酸化膜の表面領域を窒化する、ことを特徴とする請求項１０乃至１２のいずれか１項に記載の絶縁膜の形成システム。
【請求項１４】
前記誘電率膜は、金属を主成分として構成され、酸素を含むガスに、複数のスリットを備える平面アンテナからマイクロ波を照射して生成したプラズマに、前記誘電率膜の表面を曝露することにより、前記誘電率膜を改質する誘電率膜改質ユニットをさらに備える、ことを特徴とする請求項１０乃至１３のいずれか１項に記載の絶縁膜の形成システム。
【請求項１５】
前記誘電率膜改質ユニットでは、前記酸素を含むガスのプラズマにより前記誘電率膜中の炭素を除去する、ことを特徴とする請求項１４に記載の絶縁膜の形成システム。
【請求項１６】
前記酸化膜形成ユニットで、前記シリコン酸化膜は１ｎｍ〜２０ｎｍの厚さで形成され、前記窒化膜形成ユニットで、前記シリコン窒化膜は０．５ｎｍ〜６ｎｍの厚さで形成される、ことを特徴とする請求項１０乃至１５のいずれか１項に記載の絶縁膜の形成システム。
【請求項１７】
前記ガスはアルゴンを含んで構成される、ことを特徴とする請求項１０乃至１６のいずれか１項に記載の絶縁膜の形成システム。
【請求項１８】
前記絶縁膜は、絶縁ゲート型電界効果トランジスタのゲート絶縁膜を構成する、ことを特徴とする請求項１０乃至１７のいずれか１項に記載の絶縁膜の形成システム。
【発明の詳細な説明】
【０００１】
【発明の属する技術分野】
本発明は、信頼性の高い絶縁膜の形成方法および形成システムに関する。
【０００２】
【従来の技術】
半導体集積回路の高集積化、高微細化に伴って、半導体集積回路に組み込まれる絶縁ゲート型電界効果トランジスタ（Metal Insulator Semiconductor Field Effect Transistor：ＭＩＳＦＥＴ）の微細化が進んでいる。微細化に伴い、現在、ＭＩＳＦＥＴのゲート絶縁膜の厚さは、数ｎｍ程度の極めて薄い厚さが要求されている。
【０００３】
一般的に、ゲート絶縁膜は、シリコン基板の熱酸化により形成されるシリコン酸化膜（ＳｉＯ２膜）が用いられる。しかし、シリコン酸化膜を数ｎｍ程度まで薄くすると、リーク（トンネル）電流の増加、ゲート電極（ポリシリコン等）からの不純物の突き抜け等が問題となる。
【０００４】
トンネル電流の増加等を抑制するため、薄膜のシリコン酸化膜（またはシリコン窒化膜、シリコン酸窒化膜）上に、シリコン酸化膜よりも比誘電率の高い膜（高誘電率膜）を積層した積層ゲート絶縁膜が開発されている。積層ゲート絶縁膜を用いることにより、ゲート絶縁膜のある程度の物理的厚さを確保しつつ、実効酸化膜換算膜厚（ＥＯＴ）を低く維持することができる。ここで、実効酸化膜換算膜厚は、比誘電率ε、実膜厚ｔの膜の厚さを、比誘電率εＳｉＯ２のシリコン酸化膜の厚さに換算した値であり、ＥＯＴ＝（εＳｉＯ２／ε）・ｔで定義される。
【０００５】
高誘電率膜としてシリコン窒化膜（ＳｉＮ膜）を用いた積層ゲート絶縁膜の形成方法が、特開2000-294550号公報に開示されている。上記公報に開示の方法により形成される絶縁ゲートは、ラジアルラインスロットアンテナ（ＲＬＳＡ）を備えるプラズマ処理装置を用いて１ｎｍ以下の厚さで形成された直接酸窒化膜（あるいは、酸化膜または窒化膜）と、この酸窒化膜上にＣＶＤにより形成された２ｎｍ程度のＳｉＮ膜と、から構成される。
【０００６】
ＲＬＳＡ型プラズマ処理装置を用いた場合には、ＣＶＤにより形成した場合と比べて、ダングリングボンドが少ない、より品質の高い膜が形成される。また、ＲＬＳＡ型プラズマ処理装置を用いた膜形成処理は、比較的低温（２５０℃〜４５０℃）で行われるので、他のプラズマ処理と比べて、膜表面のダメージは低減される。このように、ＲＬＳＡ型プラズマ処理装置により形成された膜は、高品質であり、従って、１０００℃程度の高温でのアニール処理は必要でなく、ドーパントの拡散等も防がれる。
【０００７】
ここで、上記積層ゲート絶縁膜は、高誘電率膜としてＳｉＮ膜を用いている。ＳｉＮ膜の比誘電率は８程度であり、従って、ＳｉＮ膜のＥＯＴは、実膜厚の０．５（＝４／８）倍程度にしかならない。このため、微細化の要求に応えるべく、十分に厚い物理的膜厚を確保しつつ、十分に薄いＥＯＴを得るには、ＳｉＮ膜を用いた場合には限界がある。
【０００８】
このため、より比誘電率の高い無機系の絶縁膜、例えば、酸化アルミニウム（比誘電率：１１）、酸化ジルコニウム（２４）、酸化ハフニウム（２５）等を用いて、よりＥＯＴの薄い積層ゲート絶縁膜を得ることができる。例えば、比誘電率が２４の酸化ジルコニウムを用いた場合には、実膜厚の０．１７（＝４／２４）倍程度のＥＯＴが得られることになる。
【０００９】
【発明が解決しようとする課題】
上記のように、無機系の高誘電率膜を用いることにより、所望の誘電率を備えるゲート絶縁膜が得られる。しかし、シリコン酸化膜の上に、無機系の高誘電率膜を直接形成すると、シリコン酸化膜と無機系膜とが反応してしまう。これにより、積層ゲート絶縁膜全体のＥＯＴが増大してしまう。
【００１０】
また、一般に、上記無機系の高誘電率膜は、例えば、金属エトキシドのような有機金属を前駆体としてＣＶＤにより成膜される。このため、成膜後の高誘電率膜は、数％の炭素を含むものとなる。炭素含有量が高いと、リーク電流が増大するなど、信頼性を低下させる。
【００１１】
このように、従来、十分に厚い物理的厚さを備えるととともに、十分に薄いＥＯＴを実現可能な、信頼性の高いゲート絶縁膜を製造することは難しかった。
【００１２】
上記事情を鑑みて、本発明は、信頼性の高い絶縁膜の製造が可能な絶縁膜の形成方法および形成システムを提供することを目的とする。
【００１３】
【課題を解決するための手段】
上記目的を達成するため、本発明の第１の観点にかかる絶縁膜の形成方法は、
シリコン基板の表面領域にシリコン酸化膜を形成する酸化膜形成工程と、
前記シリコン酸化膜の表面領域にシリコン窒化膜を形成する窒化膜形成工程と、
前記シリコン窒化膜上に、シリコン酸化膜よりも誘電率の高い誘電率膜を形成する工程と、を備え、
前記酸化膜形成工程は、酸素を含むガスに、複数のスリットを備える平面アンテナからマイクロ波を照射して生成したプラズマに、前記シリコン基板の表面を曝露し、前記シリコン基板の表面領域にシリコン酸化膜を形成する工程を備え、
前記窒化膜形成工程は、窒素を含むガスに、複数のスリットを備える平面アンテナからマイクロ波を照射して生成したプラズマに、前記シリコン酸化膜の表面を曝露し、前記シリコン酸化膜の表面領域にシリコン窒化膜を形成する工程を備える、ことを特徴とする。
【００１４】
上記構成において、前記酸化膜形成工程は、酸素を含むガスに、複数のスリットを備える平面アンテナからマイクロ波を照射して生成したプラズマに、前記シリコン基板の表面を曝露することにより、前記シリコン基板上に既に存在する酸化膜を改質する工程を含むことが望ましい。
【００１５】
上記構成において、前記酸化膜形成工程は、前記シリコン基板の表面を露出する工程と、酸素を含むガスに、複数のスリットを備える平面アンテナからマイクロ波を照射して生成したプラズマに、前記シリコン基板の露出された表面を曝露することにより、前記シリコン基板の表面領域を酸化する工程と、を備えることが望ましい。
【００１６】
上記構成において、前記窒化膜形成工程は、窒素を含むガスに、複数のスリットを備える平面アンテナからマイクロ波を照射して生成したプラズマに、前記シリコン酸化膜の表面を曝露することにより、前記シリコン酸化膜の表面領域を窒化する工程を備えることが望ましい。
【００１７】
上記構成において、前記誘電率膜は、金属を主成分として構成され、酸素を含むガスに、複数のスリットを備える平面アンテナからマイクロ波を照射して生成したプラズマに、前記誘電率膜の表面を曝露することにより、前記高誘電率膜の表面を改質する誘電率膜改質工程をさらに備えてもよい。
また、上記構成において、前記誘電率膜改質工程では、例えば、前記酸素を含むガスのプラズマにより前記誘電率膜中の炭素を除去する。
【００１８】
上記構成において、例えば、前記酸化膜形成工程では前記シリコン酸化膜を１ｎｍ〜２０ｎｍの厚さで形成し、前記窒化膜形成工程では、前記シリコン窒化膜を０．５ｎｍ〜６ｎｍの厚さで形成する。
【００１９】
上記構成において、前記ガスはアルゴンを含んで構成されることが望ましい。
【００２０】
上記構成において、例えば、前記絶縁膜は、絶縁ゲート型電界効果トランジスタのゲート絶縁膜を構成する。
【００２１】
上記目的を達成するため、本発明の第２の観点にかかる絶縁膜の形成システムは、
シリコン基板の表面領域にシリコン酸化膜を形成する酸化膜形成ユニットと、
前記シリコン酸化膜の表面領域にシリコン窒化膜を形成する窒化膜形成ユニットと、
前記シリコン窒化膜上に、シリコン酸化膜よりも比誘電率の高い誘電率膜を形成する誘電膜形成ユニットと、を備え、
前記酸化膜形成ユニットは、酸素を含むガスに、複数のスリットを備える平面アンテナからマイクロ波を照射して生成したプラズマに、前記シリコン基板の表面を曝露し、前記シリコン基板の表面領域にシリコン酸化膜を形成し、
前記窒化膜形成ユニットは、窒素を含むガスに、複数のスリットを備える平面アンテナからマイクロ波を照射して生成したプラズマに、前記シリコン酸化膜の表面を曝露し、前記シリコン酸化膜の表面領域にシリコン窒化膜を形成する、
ことを特徴とする。
【００２２】
上記構成において、前記酸化膜形成ユニットは、酸素を含むガスに、複数のスリットを備える平面アンテナからマイクロ波を照射して生成したプラズマに、前記シリコン基板の表面を曝露することにより、前記シリコン基板上に既に存在する酸化膜を改質することが望ましい。
【００２３】
上記構成において、前記酸化膜形成工ユニットは、前記シリコン基板の表面を露出し、酸素を含むガスに、複数のスリットを備える平面アンテナからマイクロ波を照射して生成したプラズマに、前記シリコン基板の露出された表面を曝露することにより、前記シリコン基板の表面領域を酸化することが望ましい。
【００２４】
上記構成において、前記窒化膜形成ユニットは、窒素を含むガスに、複数のスリットを備える平面アンテナからマイクロ波を照射して生成したプラズマに、前記シリコン酸化膜の表面を曝露することにより、前記シリコン酸化膜の表面領域を窒化することが望ましい。
【００２５】
上記構成において、前記誘電率膜は、金属を主成分として構成され、酸素を含むガスに、複数のスリットを備える平面アンテナからマイクロ波を照射して生成したプラズマに、前記誘電率膜の表面を曝露することにより、前記誘電率膜の表面を改質する誘電率膜改質ユニットをさらに備えてもよい。
また、上記構成において、前記誘電率膜改質ユニットでは、例えば、前記酸素を含むガスのプラズマにより前記誘電率膜中の炭素を除去する。
【００２６】
上記構成において、例えば、前記酸化膜形成ユニットで、前記シリコン酸化膜は１ｎｍ〜２０ｎｍの厚さで形成され、前記窒化膜形成ユニットで、前記シリコン窒化膜は０．５ｎｍ〜６ｎｍの厚さで形成される。
【００２７】
上記構成において、前記ガスはアルゴンを含んで構成されることが望ましい。
【００２８】
上記構成において、前記絶縁膜は、例えば、絶縁ゲート型電界効果トランジスタのゲート絶縁膜を構成する。
【００２９】
【発明の実施の形態】
以下、本実施の形態にかかる絶縁膜の形成方法について、図面を参照して説明する。
【００３０】
本実施の形態により形成される絶縁膜は、図１に示す絶縁ゲート型電界効果トランジスタ（Metal Insulator Semiconductor Field Effect Transistor：ＭＩＳＦＥＴ）を構成する。
【００３１】
図１に示すように、ＭＩＳＦＥＴ１００は、Ｎ型のシリコン基板１０１の表面領域に設けられたＰ型のドレイン領域１０２およびソース領域１０３と、ドレイン領域１０２およびソース領域１０３に挟まれたシリコン基板１０１の表面領域（チャネル領域）の上に設けられたゲート絶縁膜１０４と、ゲート絶縁膜１０４上に設けられたゲート電極１０５と、を備える。ドレイン領域１０２およびソース領域１０３は、それぞれ、ＭＩＳＦＥＴ１００を構成するドレイン電極およびソース電極に接続されている。なお、シリコン基板１０１と、ドレイン領域１０２およびソース領域１０３と、は、それぞれ、逆の導電型であってもよい。
【００３２】
ドレイン領域１０２およびソース領域１０３に挟まれたシリコン基板１０１上には、ゲート絶縁膜１０４を介して、ゲート電極１０５が設けられている。ゲート電極１０５は、ポリシリコン（ｐ−Ｓｉ）から構成されている。ゲート電極１０５はＭＩＳＦＥＴ１００を構成し、ゲート電圧の印加の際にはゲート絶縁膜１０４の下のシリコン基板１０１表面に、チャネル（ｃｈ）が形成され、ソース−ドレイン間が接続される。
【００３３】
ゲート絶縁膜１０４は、シリコン酸化膜（ＳｉＯ２膜）１０６と、シリコン窒化膜（ＳｉＮ膜）１０７と、高誘電率膜１０８と、から構成される。
【００３４】
シリコン酸化膜１０６は、シリコン基板１０１の表面領域（チャネルｃｈ）の上に設けられている。シリコン酸化膜１０６は、後述するラジアルラインスロットアンテナ（ＲＬＳＡ）を備えるプラズマ処理装置を用いた、シリコン基板１０１の表面領域の酸化処理によって形成される。シリコン酸化膜１０６は、例えば、０．５ｎｍ〜１４ｎｍの厚さで形成される。
【００３５】
シリコン窒化膜１０７は、シリコン酸化膜１０６に積層されて設けられている。シリコン窒化膜１０７は、ＲＬＳＡ型プラズマ処理装置を用いた、シリコン酸化膜１０６の窒化処理によって形成される。シリコン窒化膜１０７は、例えば、０．５ｎｍ〜６ｎｍの厚さで設けられる。
【００３６】
高誘電率膜１０８は、シリコン窒化膜１０７とゲート電極１０５とに挟まれて設けられている。高誘電率膜１０８は、Ａｌ２Ｏ３、ＨｆＳｉＯ２、Ｔａ２Ｏ５、ＺｒＳｉＯ２、ＨｆＯ２、ＺｒＯ２等の無機（金属）系材料から構成される。高誘電率膜１０８は、ＣＶＤ（Chemical Vapor Deposition）により、例えば、１ｎｍ〜２０ｎｍの厚さで形成される。ここで、高誘電率膜とは、シリコン酸化膜の被誘電率（４程度）よりも高い誘電率を有する膜をいう。
【００３７】
次に、上記ゲート絶縁膜１０４の形成方法について、図面を参照して説明する。
図２に、本実施の形態にかかるゲート絶縁膜の形成システム１０の構成を示す。図２に示すように、ゲート絶縁膜の形成システム１０は、カセットステーション１１と、処理ステーション１２と、から構成される。
【００３８】
カセットステーション１１は、カセット載置台１３と、第１搬送室１４と、を備える。カセット載置台１３には、所定枚数のウェハを収容可能なカセットＣが載置される。カセット載置台１３には、未処理のウェハを収容したカセットＣが載置される一方で、処理後のウェハを収容したカセットＣが載置台１３から搬出される。
【００３９】
第１搬送室１４には、アームを有する第１搬送機構１５が配置されている。第１搬送機構１５は、カセットＣに収容されたウェハを処理ステーション１２側に搬入する一方で、処理ステーション１２側から処理後のウェハを搬出し、カセットＣに収容する。第１搬送室１４の内部は、清浄空気のダウンフローにより清浄に保たれている。
【００４０】
処理ステーション１２は、第２搬送室１６と、ロードロックユニット１７ａ、１７ｂと、エッチングユニット１８と、酸化処理ユニット１９と、窒化処理ユニット２０と、ＣＶＤユニット２１と、アニールユニット２２と、予備ユニット２３と、から構成される。
【００４１】
略八角形の第２搬送室１６の周囲には、ゲートバルブ２４を介して各ユニットが接続されている。すなわち、処理ステーション１２は、クラスター型のシステムを構成している。第２搬送室１６は排気機構等を備え、減圧可能となっている。また、ゲートバルブ２４によって隔絶された各ユニット１７〜２３は、それぞれが排気機構を備え、その内部に第２搬送室１６とは独立した雰囲気を形成可能となっている。
【００４２】
第２搬送室１６の中央には、第２搬送機構２５が設置されている。第２搬送機構２５は、アームを備え、各ユニット１７〜２３間におけるウェハの搬送を行う。
【００４３】
ロードロックユニット１７ａ、１７ｂは、カセットステーション１１の第１搬送室１４に接続されている。ロードロックユニット１７ａは、処理ステーション１２へのウェハ搬入用ポートとして機能し、ロードロックユニット１７ｂは、ウェハ搬出用のポートとして機能する。第１搬送機構１５は、カセット載置台１３のカセットＣに収容されたウェハをロードロックユニット１７ａ内に搬入する。また、第１搬送機構１５は、ロードロックユニット１７ｂから、処理後のウェハを搬出し、カセットＣに収容する。
【００４４】
エッチングユニット１８では、ウェハ（以下、ウェハＷ）表面に形成された自然酸化膜（シリコン酸化膜）を除去する。図３にエッチングユニット１８の断面構成を示す。
【００４５】
図３に示すように、エッチングユニット１８は、チャンバ２６と、プラズマ形成管２７と、を備える。
【００４６】
チャンバ２６は、アルミニウム等から構成され、略円筒形状に形成されている。チャンバ２６の内部には、ウェハＷを載置する載置台２８が設けられている。載置台２８は、チャンバ２６の底面に取り付けられた、例えば、石英製の支柱２９により支持されている。
【００４７】
チャンバ２６の下方には、載置台２８およびチャンバ２６内を所定の温度に加熱するための、ハロゲンランプ等の加熱ランプ３０が配置されている。チャンバ２６と加熱ランプ３０との間には、石英等からなる透過窓３１が配置されている。チャンバ２６の底部には、照射口３２が形成されており、透過窓３１の端部は、照射口３２の周囲に気密に接着されている。これにより、加熱ランプ３０から放射された熱線は、透過窓３１、照射口３２を通って、チャンバ２６内（載置台２８の裏面）に照射される。
【００４８】
チャンバ２６の底部の、支柱２９の周囲には、排気口３３が設けられている。排気口３３は、真空ポンプ等を備える排気ラインに接続されている。排気ラインにより、チャンバ２６内は、所定の圧力に設定される。
【００４９】
チャンバ２６の側壁には、載置台２８とほぼ同じ高さに、搬入出口３４が設けられている。搬入出口３４は、ゲートバルブ２４を介して第２搬送室１６と接続している。ゲートバルブ２４の開放時には、搬入出口３４を介して、ウェハＷの搬入出が行われる。
【００５０】
プラズマ形成管２７は、石英等から構成され、管状に構成されている。プラズマ形成管２７は、チャンバ２６の天部を貫通して取り付けられている。プラズマ形成管２７の上端には、ガス導入口３５が設けられ、ガス導入口３５は、マスフローコントローラ３６、３７を介して窒素ガス源３８および水素ガス源３９に接続されている。これにより、ガス導入口３５から、窒素（Ｎ２）と水素（Ｈ２）とからなる混合ガスが、プラズマ形成管２７内に導入される。ここで、混合ガスは、例えば、窒素／水素＝１００ｓｃｃｍ／１０ｓｃｃｍで供給される。
【００５１】
プラズマ形成管２７の上部には、プラズマ形成部４０が設けられている。プラズマ形成部４０は、マイクロ波発生源４１と、矩形導波管４２と、エベンソン型導波管４３と、を備える。
【００５２】
マイクロ波発生源４１は、例えば、波長２．４５ＧＨｚのマイクロ波を発生する。マイクロ波発生源４１からのマイクロ波は、矩形導波管４２およびエベンソン型導波管４３を介して、プラズマ形成管２７内に供給される。プラズマ形成管２７の内部には、ガス導入口３５から供給された窒素と水素の混合ガスが導入されており、供給されたマイクロ波は、混合ガスを活性化する。これにより、プラズマ形成管２７の上方から下方に向かって、ガスプラズマのダウンフローが形成される。
【００５３】
プラズマ形成管２７の下端には、流出口４４が設けられている。流出口４４には、これに連通して、下方向へ傘状あるいは円錐状に拡がった石英等からなる覆い部材４５が設けられている。覆い部材４５により、流出口４４から流出するガスは、拡散されてチャンバ２６内に供給される。
【００５４】
流出口４４の直下には、多数のガス孔４６を備えるリング状のシャワーヘッド４７が配置されている。シャワーヘッド４７は、チャンバ２６の壁を貫通する連通管４８、および、連通管４８に備えられたマスフローコントローラ４９を介して、３フッ化窒素（ＮＦ３）ガス源５０に接続されている。
【００５５】
シャワーヘッド４７からは、ＮＦ３ガスが供給され、ＮＦ３ガスは、水素と窒素とからなる混合ガスプラズマのダウンフロー中に供給される。ここで、ＮＦ３は、例えば、３０ｓｃｃｍで供給される。プラズマ中では、水素および窒素は、ラジカル等の活性化状態にあり、ＮＦ３分子は、これらラジカル等との衝突などにより活性化され、解離してフッ素ラジカル等を生成する。ウェハＷ上に供給されるガスは、窒素ラジカル、水素ラジカル、フッ素ラジカル等を含むプラズマ状態にある。
【００５６】
上記のように形成されたプラズマが、ウェハＷの表面と接触すると、ウェハＷの表面には、ＳｉとＮとＨとＦとＯとを含む膜（詳細には解明されていない）が形成される。この膜は、ウェハＷを１００℃以上に加熱すると、容易に昇華して、ウェハＷの表面から除去される。以上のように、ウェハＷ表面の自然酸化膜（ＳｉＯ２膜）は、プラズマのダウンフローにより除去される。
【００５７】
また、自然酸化膜（ＳｉＯ２膜）が除去されたシリコン基板の表面には、シリコンのダングリングボンドが多数存在するが、これらはプラズマ中の水素（ラジカル）と結合する。これにより、基板表面は安定化する。
【００５８】
酸化処理ユニット１９は、ラジアルラインスロットアンテナ（Radial Line Slot Antenna：ＲＬＳＡ）型のプラズマ処理装置である。酸化処理ユニット１９は、マイクロ波エネルギーを用いて処理ガスのプラズマを発生させ、このプラズマにより、シリコン基板１０１の表面を酸化し、シリコン酸化膜１０６を形成する。
【００５９】
図４に、酸化処理ユニット１９の断面構成を示す。図４に示すように、酸化処理ユニット１９は、略円筒形のチャンバ５１を備える。チャンバ５１は、アルミニウム等から構成されている。
【００６０】
チャンバ５１内部の中央には、被処理体である半導体ウェハ（以下、ウェハＷ）の載置台５２が配置されている。載置台５２には、図示しない温調部が内蔵されており、温調部により、ウェハＷは所定温度、例えば、室温〜６００℃に加熱される。
【００６１】
チャンバ５１の側壁には、載置台５２の上面とほぼ同じ高さに、搬入出口５３が設けられている。搬入出口５３は、ゲートバルブ２４を介して第２搬送室１６と接続している。ゲートバルブ２４の開放時には、搬入出口５３を介して、ウェハＷの搬入出が行われる。
【００６２】
チャンバ５１の底部には、排気管５４の一端が接続されており、他端は、真空ポンプ等の排気装置５５に接続されている。排気装置５５等により、チャンバ５１内は、所定の圧力、例えば、４．０Ｐａ〜０．１３ｋＰａ（３０ｍＴｏｒｒ〜１Ｔｏｒｒ）の圧力に設定される。
【００６３】
チャンバ５１の側部上方には、ガス供給管５６が設けられている。ガス供給管５６は、酸素（Ｏ２）ガス源５７、水素（Ｈ２）ガス源５８およびアルゴン（Ａｒ）ガス源５９に接続されている。ガス供給管５６は、チャンバ５１の側壁の周方向に沿って、例えば、１６カ所に均等に配置されている。このように配置されることにより、ガス供給管５６から供給されるガスは、載置台５２上のウェハＷの上方に均等に供給される。
【００６４】
チャンバ５１の上部には、開口６０が設けられている。開口６０の内側には、窓６１が設けられている。窓６１は、透過性材料、例えば、石英、ＳｉＯ２系のガラス、Ｓｉ３Ｎ４、ＮａＣｌ、ＫＣｌ、ＬｉＦ、ＣａＦ２、ＢａＦ２、Ａｌ２Ｏ３、ＡｌＮ、ＭｇＯなどの無機物、また、ポリエチレン、ポリエステル、ポリカーボネート、セルロースアセテート、ポリプロピレン、ポリ塩化ビニル、ポリ塩化ビニリデン、ポリスチレン、ポリアミド、ポリイミドなどの有機物のフィルム、シート、から構成されている。
【００６５】
窓６１の上には、例えば、ラジアルラインスロットアンテナ（以下、ＲＬＳＡ）６２が設けられている。ＲＬＳＡ６２の上には、高周波電源部６３に接続された導波路６４が設けられている。導波路６４は、ＲＬＳＡ６２に下端が接続された扁平な円形導波管６５と、円形導波管６５の上面に一端が接続された円筒型導波管６６と、円筒型導波管６６の上面に接続された同軸導波変換器６７と、同軸導波変換器６７の側面に直角に一端が接続され、他端が高周波電源部６３に接続された矩形導波管６８と、から構成されている。ＲＬＳＡ６２および導波路６４は、銅板から構成されている。
【００６６】
円筒型導波管６６の内部には、同軸導波管６９が配置されている。同軸導波管６９は、導電性材料よりなる軸部材からなり、その一端がＲＬＳＡ６２の上面のほぼ中央に接続され、他端が円筒型導波管６６の上面に同軸状に接続されている。
【００６７】
図５にＲＬＳＡ６２の平面図を示す。図５に示すように、ＲＬＳＡ６２は、同心円上に設けられた複数のスロット６２ａ，６２ａ，…を表面に備える。各スロット６２ａは略方形の貫通した溝であり、隣接するスロット６２ａどうしは互いに直交して略Ｔの文字を形成するように配設されている。スロット６２ａの長さや配列間隔は、高周波電源部６３より発生した高周波の波長に応じて決定されている。
【００６８】
高周波電源部６３は、例えば、２．４５ＧＨｚのマイクロ波を、例えば、５００Ｗ〜５ｋＷのパワーで発生する。高周波電源部６３から発生したマイクロ波は、矩形導波管６８内を矩形モードで伝送される。さらに、マイクロ波は、同軸導波変換器６７にて矩形モードから円形モードに変換され、円形モードで円筒型導波管６６に伝送される。マイクロ波は、さらに、円形導波管６５にて拡げられた状態で伝送され、ＲＬＳＡ６２のスロット６２ａより放射される。放射されたマイクロ波は、窓６１を透過してチャンバ５１に導入される。
【００６９】
チャンバ５１内は、所定の真空圧力にされており、ガス供給管５６から、Ａｒ、Ｏ２およびＨ２の混合ガスが、例えば、Ａｒ／Ｏ２／Ｈ２＝１０：１：１で、チャンバ５１内に供給される。窓６１を透過したマイクロ波により、チャンバ５１内の混合ガスに高周波エネルギーが伝達され、高周波プラズマが発生する。この際、マイクロ波をＲＬＳＡ６２の多数のスロット６２ａから放射しているので、高密度のプラズマが生成される。ここで、ＲＬＳＡ６２を用いて形成されるプラズマ中の活性種は、０．７〜２ｅＶ程度の電子温度を有する。このように、ＲＬＳＡ６２によれば、活性の比較的穏やかなプラズマ活性種が生成される。
【００７０】
生成された高密度プラズマへの曝露により、ウェハＷ表面の酸化が行われる。すなわち、生成したプラズマ中の、Ａｒラジカルが、ウェハＷ表面のシリコン基板の表面に作用してエネルギーを与え、Ｓｉ同士の結合を切断等する。さらに、酸素（Ｏ）ラジカルが、ＳｉとＳｉ−Ｏ結合を形成する。このようにして、シリコン基板の表面が酸化され、表面に、例えば、１ｎｍ〜２０ｎｍのシリコン酸化膜が形成される。
【００７１】
この際、Ｈ２から発生するＨラジカルは、Ｓｉのダングリングボンドと結合し、形成されるシリコン酸化膜を安定化させ、膜質を向上させる。
【００７２】
窒化処理ユニット２０は、酸化処理ユニット１９と同様の、ＲＬＳＡ型のプラズマ処理装置である。窒化処理ユニット２０では、酸化処理ユニット１９において形成されたシリコン酸化膜１０６の表面の一部を窒化し、シリコン窒化膜１０７を形成する。
【００７３】
窒化処理ユニット２０は、図３に示す酸化処理ユニット１９とほぼ同一の構成を有する。酸化処理ユニット１９と異なる点は、酸素（Ｏ２）ガスの代わりに、窒素（Ｎ２）ガスを用いる点である。窒化処理において、Ａｒ、Ｎ２およびＨ２の混合ガスを、例えば、Ａｒ／Ｎ２／Ｈ２＝１０：１：１の比率で用いる。なお、酸素の代わりに用いるガスは、窒素を含むガスであればよく、ＮＨ３、Ｎ２Ｏ、ＮＯ、ＮＯ２等を用いてもよい。
【００７４】
窒化処理ユニット２０でのプラズマ処理において、ウェハＷの表面に形成されたシリコン酸化膜（ＳｉＯ２膜）は、活性化されたＡｒラジカルの作用により、Ｓｉ−Ｏ結合が切断される。さらに、窒素系ガスより生成した窒素（Ｎ）ラジカルが、解離したこのＳｉと結合することにより、Ｓｉ−Ｎ結合が生成する。このようにして、表面のシリコン酸化膜の一部が窒化されて、０．５ｎｍ〜６ｎｍのシリコン窒化膜（ＳｉＮ）膜１０７が形成される。
【００７５】
ＣＶＤユニット２１は、窒化処理の施され、ＳｉＮ膜１０７が形成されたウェハＷの表面上に、高誘電率膜１０８、ここでは、酸化タンタル（Ｔａ２Ｏ５）膜を形成する。図６に、ＣＶＤユニット２１の断面構成を示す。
【００７６】
図６に示すように、ＣＶＤユニット２１は、略円筒状のチャンバ７０を備える。チャンバ７０は、例えば、アルミニウムから構成されている。チャンバ７０の内部中央には、ウェハＷを保持するためのサセプタ７１が設けられている。
【００７７】
チャンバ７０の上部には、サセプタ７１と対向するように、複数のガス供給孔７２を有するシャワーヘッド７３が設けられている。シャワーヘッド７３には、処理ガス供給ラインが接続されている。処理ガス供給ラインには、処理ガス源７４が配置されている。
【００７８】
Ｔａ２Ｏ５膜を形成する本例では、処理ガスは、例えば、１００℃〜２００℃に加熱気化した有機タンタルガス、例えば、ペンタエトキシタンタルガス（Ｔａ（ＯＣ２Ｈ５）５）と、酸化性ガス及び水分を含む窒素ガス、キャリアガスとしての不活性ガス、例えば、アルゴンガスと、から構成されている。これらの処理ガスは、直前に、または、予め混合されてシャワーヘッド７３に導入され、ガス供給口７２からウェハＷの表面全体に供給される。
【００７９】
サセプタ７１の周囲には、複数のバッフル孔７５を備えるバッフルプレート７６が配置されている。シャワーヘッド７３からチャンバ７０内に供給されたガスは、バッフル孔７５を介して、下方へと流れる。チャンバ７０の下部には、排気ポート７７が複数設けられている。排気ポート７７は、バッファータンク７８に接続されている。バッファータンク７８により、チャンバ７０内に供給されたガスは、一旦貯留され、これにより、チャンバ７０内の圧力に均一性が得られる。
【００８０】
また、バッファータンク７８は、排気ラインに接続されている。排気ラインは、真空ポンプ等を備え、チャンバ７０内を所定の圧力、例えば、０．１３ｋＰａ（１Ｔｏｒｒ）に設定する。
【００８１】
サセプタ７１の下方には、石英等からなる窓７９を介して、加熱室８０が配置されている。加熱室８０には、ハロゲンランプ等の加熱ランプ８１が設置されている。加熱ランプ８１の、窓７９を介したランプ加熱により、サセプタ７１（およびチャンバ７０内部）は、所定温度、例えば、３００℃〜６００℃に設定される。
【００８２】
チャンバ７０の側壁には、サセプタ７１とほぼ同程度の高さに、搬入出口８２が設けられている。搬入出口８２は、ゲートバルブ２４を介して、第２搬送室１６に接続されている。ゲートバルブ２４の開放時には、第２搬送機構２５により、ウェハＷの搬入出が行われる。
【００８３】
上記構成のＣＶＤユニット２１において、例えば、ＣＶＤ処理は、例えば、１０分程度行われ、窒化処理ユニット２０にて成膜されたＳｉＮ膜１０７上に、例えば、１ｎｍ〜２０ｎｍの高誘電率膜（Ｔａ２Ｏ５膜）１０８が形成される。
【００８４】
アニールユニット２２は、酸化処理ユニット１９とほぼ同一の構成を有する。アニールユニット２２において、ＣＶＤユニット２１にて成膜された高誘電率膜（金属系絶縁膜膜）１０８のアニール（改質）が行われる。すなわち、金属系絶縁膜１０８中に含まれる前駆体（金属エトキシド）由来の炭素（Ｃ）と酸素プラズマとを反応させ、ＣＯ、ＣＯ２等として除去する。これにより、炭素含有量の少ない、リーク電流等が低減された品質の高い高誘電率膜１０８が得られる。
【００８５】
なお、アニールユニット２２にて用いられる処理ガスは、酸素ガス比を小さくするなど、酸化処理ユニット１９におけるガス混合比とは異なるものとしてもよい。
【００８６】
予備ユニット２３は、熱処理ユニット等の、他の処理ユニットとして適用可能な汎用ユニットである。また、ゲート絶縁膜の形成システム１０全体のスループットを向上させるため、上記した各ユニット１７〜２２を設けてもよい。さらに、予備ユニット２３の数は、一基に限られず、複数設けてもよい。
【００８７】
以下、上記構成のゲート絶縁膜１０４の形成システム１０を用いたゲート絶縁膜１０４の形成方法について、図２を参照して説明する。
【００８８】
まず、ドレイン領域１０２およびソース領域１０３が形成されたウェハＷを用意する。これらのウェハＷは、所定枚数、例えば、２５枚毎にカセットＣに収容されて、カセットステーション１１のカセット載置台１３上に載置される。
【００８９】
第１搬送機構１５は、カセットＣ内のウェハＷを取り出し、ロードロックユニット１７ａ内に載置する。その後、ロードロックユニット１７ａ内は閉鎖され、第２搬送室１６とほぼ同じ圧力に設定される。その後、ゲートバルブ２４が開放され、第２搬送機構２５は、ロードロックユニット１７ａからウェハＷを取り出す。
【００９０】
第２搬送機構２５は、ウェハＷをエッチングユニット１８に搬入し、載置台２８上に載置する。その後、ゲートバルブ２４は閉鎖され、エッチングユニット１８の内部は、所定の圧力に設定される。
【００９１】
エッチングユニット１８において、Ｎ２とＨ２とＮＦ３とからなるプラズマガスのダウンフローを用いたエッチングが行われる。これにより、ウェハＷ表面に形成されていた自然酸化膜（ＳｉＯ２膜）は除去される。また、同時に、ウェハＷ表面のシリコン（Ｓｉ）のダングリングボンドには、水素（Ｈ）が結合し、安定な膜が形成される。
【００９２】
エッチング処理の後、エッチングユニット１８の内部は、第２搬送室１６とほぼ同じ圧力に設定される。続いて、ゲートバルブ２４が開放され、第２搬送機構２５により、エッチングユニット１８からウェハＷが搬出される。
【００９３】
ウェハＷは、続いて、酸化処理ユニット１９に送られる。第２搬送機構２５は、酸化処理ユニット１９内の載置台５２上に載置される。その後、ゲートバルブ２４は閉鎖され、酸化処理ユニット１９の内部は所定の圧力に設定される。
【００９４】
酸化処理ユニット１９では、ＲＬＳＡ型プラズマ処理装置により、シリコン基板１０１の表面の酸化処理行われる。これにより、シリコン基板１０１の表面に、例えば、１ｎｍ〜２０ｎｍのシリコン酸化膜が形成される。
【００９５】
酸化処理の後、酸化処理ユニット１９の内部は、第２搬送室１６とほぼ同じ圧力に設定される。続いて、ゲートバルブ２４が開放され、第２搬送機構２５により、酸化処理ユニット１９からウェハＷが搬出される。次に、第２搬送機構２５は、ウェハＷを窒化処理ユニット２０の内部に搬入する。ウェハＷの搬入後、ゲートバルブ２４は閉鎖され、窒化処理ユニット２０の内部は所定の圧力に設定される。
【００９６】
窒化処理ユニット２０では、ＲＬＳＡ型プラズマ処理装置により、シリコン基板１０１の表面の窒化処理行われる。これにより、シリコン酸化膜の表面が窒化される。これにより、シリコン酸化膜の一部、例えば、０．５ｎｍ〜６ｎｍのシリコン窒化膜１０７が形成される。
【００９７】
窒化処理の後、窒化処理ユニット２０の内部は、第２搬送室１６とほぼ同じ圧力に設定される。続いて、ゲートバルブ２４が開放され、第２搬送機構２５により、窒化処理ユニット２０からウェハＷが搬出される。次に、第２搬送機構２５は、ウェハＷをＣＶＤユニット２１の内部に搬入する。ウェハＷの搬入後、ゲートバルブ２４は閉鎖され、ＣＶＤユニット２１の内部は所定の圧力に設定される。
【００９８】
ＣＶＤユニット２１では、ＣＶＤ法により、シリコン窒化膜１０７の上に、高誘電率膜１０８、例えば、酸化タンタル膜が形成される。高誘電率膜１０８は、例えば、１ｎｍ〜２０ｎｍの厚さで形成される。
【００９９】
ＣＶＤ処理の後、ＣＶＤユニット２１の内部は、第２搬送室１６とほぼ同じ圧力に設定される。続いて、ゲートバルブ２４が開放され、第２搬送機構２５により、ＣＶＤユニット２１からウェハＷが搬出される。次に、第２搬送機構２５は、ウェハＷをアニールユニット２２の内部に搬入する。ウェハＷの搬入後、ゲートバルブ２４は閉鎖され、アニールユニット２２の内部は所定の圧力に設定される。
【０１００】
アニールユニット２２では、ＲＬＳＡ型プラズマ処理装置を用いたアニール処理がウェハＷに施される。すなわち、低エネルギーの酸素ガスプラズマを高誘電率膜１０８にさらして、膜中の炭素（Ｃ）を除去する。
【０１０１】
アニール処理の後、アニールユニット２２の内部は、第２搬送室１６とほぼ同じ圧力に設定される。続いて、ゲートバルブ２４が開放され、第２搬送機構２５により、アニールユニット２２からウェハＷが搬出される。次に、第２搬送機構２５は、ウェハＷをロードロックユニット１７ｂに搬入する。ウェハＷの搬入後、ゲートバルブ２４は閉鎖され、ロードロックユニット１７ｂの内部は第１反動室とほぼ同じ圧力に設定される。
【０１０２】
続いて、第１搬送機構１５は、ロードロックユニット１７ｂからウェハＷを搬出し、カセット載置台１３上のカセットＣに収容する。以上の工程で、シリコン酸化膜１０６と、シリコン窒化膜１０７と、高誘電率膜１０８と、からなるゲート絶縁膜１０４の形成工程は終了する。
【０１０３】
本発明は、上記の実施の形態に限られず、種々の変形、応用が可能である。以下、本発明に適用可能な上記の実施の形態の変形態様について、説明する。
【０１０４】
上記実施の形態におけるエッチングユニット１８の構成は一例であり、ウェハＷの表面に形成された自然酸化膜（ＳｉＯ２膜）を効果的に除去可能な構成であればどのような構成であってもよい。また、ＣＶＤユニット２１の構成も一例であり、ＳｉＮ膜上に酸化タンタル膜を形成可能な構成であればどのような構成であってもよい。また、酸化タンタル以外の高誘電率膜の成膜に適した構成としてもよい。
【０１０５】
上記実施の形態では、エッチングユニット１８を設け、ウェハＷ表面の自然酸化膜を除去するものとした。しかし、エッチングユニット１８を設けず、酸化処理ユニット１９にて、品質の低いシリコン酸化膜（自然酸化膜）を品質の高いシリコン酸化膜１０６に直接改質する構成としてもよい。
【０１０６】
上記実施の形態において、酸化膜形成処理、窒化膜形成処理およびアニール処理は、それぞれ、酸化処理ユニット１９、窒化処理ユニット２０およびアニールユニット２２において行うものとした。しかし、ガス供給系を統一するなどして、同一のユニットで行ってもよい。勿論、スループット、安全性の観点から、個別のユニットで行うことが望ましい。
【０１０７】
上記実施の形態では、酸化処理ユニット１９、窒化処理ユニット２０およびアニールユニット２２に用いるＲＬＳＡ６２および導波路６４は、銅板から構成されるものとした。ここで、ＲＬＳＡ６２および導波路６４を構成する材料は、マイクロ波の伝搬ロスを抑えるため、導電率の高いＡｌ、Ｃｕ、Ａｇ／Ｃｕメッキしたステンレススチールなどを好適に用いることができる。
【０１０８】
また、環状導波路６４への導入口の向きは、環状導波路６４内のマイクロ波伝搬空間に効率よくマイクロ波を導入できるものであれば、Ｈ面Ｔ分岐や接線導入のようにＨ面に平行にマイクロ波を導入できる向き、又は、Ｅ面Ｔ分岐のようにＨ面に垂直に導入できる向きでもよい。また、マイクロ波の進行方向のスロット間隔は、管内波長の１／２もしくは１／４が最適である。
【０１０９】
さらにまた、２．４５ＧＨｚの波長のマイクロ波を用いて、高密度プラズマを発生させるものとした。しかし、これに限らず、マイクロ波周波数は、０．８ＧＨｚ〜２０ＧＨｚの範囲から適宜選択することができる。
【０１１０】
また、酸化、窒化等に用いるガスは、上記のものに限られない。例えば、Ａｒのかわりに、Ｘｅ、Ｎｅ、Ｋｒ、Ｈｅ等の他の希ガスを用いてもよい。しかし、膜表面へのダメージを抑えつつ、ＳｉＯ２の結合を効果的に切断するには、Ａｒを用いることが望ましい。
また、窒化においては、Ｎ２の他に、ＮＨ３、Ｎ２Ｏ、ＮＯ、ＮＯ２等の窒素含有ガスを用いてもよい。
【０１１１】
また、上記混合ガスの混合比も、上記のもの（Ａｒ／Ｎ２（Ｏ２）／Ｈ２＝１０：１：１）に限らず、例えば、Ｎ２（Ｏ２）、Ｈ２の存在比をそれぞれ、０．０５〜５の範囲内で変化させてもよい。さらに、ウェハ温度、反応圧力等の反応条件に関しても、上記例に限らず、高品質のＳｉＮ膜が形成可能であれば、いかなるものであってもよい。
【０１１２】
上記実施の形態では、アニールユニット２２にて、ＲＬＳＡ型プラズマ処理装置を用いて高誘電率膜中の炭素を除去するものとしたが、アニールユニット２２を省いた構成としてもよい。勿論、アニールユニット２２を備えた構成の方が、高品質の膜を形成可能であることはいうまでもない。
【０１１３】
上記実施の形態において、積層ゲート絶縁膜１０４の最下層の膜は、シリコン酸化膜１０６としたが、シリコン窒化膜、シリコン酸窒化膜等のシリコン系膜であってもよい。この場合、酸化処理ユニット１９において使用するガスの種類を変えればよい。例えば、シリコン窒化（ＳｉＮ）膜であれば、酸素ガスの代わりに窒素ガスを用い、酸窒化（ＳｉＯＮ）膜であれば、さらに、窒素ガスを加える構成とすればよい。
【０１１４】
上記実施の形態では、高誘電率膜１０８として、無機（金属）系膜を用いるものとした。しかし、ＣＶＤ等により形成したＳｉＣ、ＳｉＮ等からなる、他の膜を用いてもよい。この場合、ＲＬＳＡプラズマにより形成されたＳｉＮ膜は、ゲート電極（ポリシリコン）からの不純物のシリコン基板側への突き抜けを防ぐ膜として機能する。
【０１１５】
上記実施の形態では、ＭＩＳＦＥＴ１００のゲート電極１０５は、ポリシリコンから構成するものとした。しかし、これに限らず、シリコン−ゲルマニウムから構成してもよい。
【０１１６】
上記実施の形態では、ＭＩＳＦＥＴ１００のゲート絶縁膜１０４を形成するものとした。しかし、これに限らず、本発明をフラッシュメモリ等の、他の素子の絶縁膜の形成に適用することが可能である。
【０１１７】
【発明の効果】
以上説明したように、本発明によれば、信頼性の高い絶縁膜の形成方法および形成システムが提供される。
【図面の簡単な説明】
【図１】本発明の実施の形態にかかるゲート絶縁膜の構成を示す図である。
【図２】本発明の実施の形態にかかるゲート絶縁膜の形成システムの構成を示す図である。
【図３】本発明の実施の形態にかかるエッチングユニットの構成を示す図である。
【図４】本発明の実施の形態にかかる酸化処理ユニットの構成を示す図である。
【図５】本発明の実施の形態にかかるＲＬＳＡの上面図である。
【図６】本発明の実施の形態にかかるＣＶＤユニットの構成を示す図である。
【符号の説明】
１０  絶縁膜の形成システム
１１  カセットステーション
１２  処理ステーション
１７  ロードロックユニット
１８  エッチングユニット
１９  酸化処理ユニット
２０  窒化処理ユニット
２１  ＣＶＤユニット
２２  アニールユニット
２３  予備ユニット
１００  ＭＩＳＦＥＴ
１０１  シリコン基板
１０４  ゲート絶縁膜
１０６  シリコン酸化膜
１０７  シリコン窒化膜
１０８  高誘電率膜
【図１】
0003746968.tif 000002
【図２】
0003746968.tif 000003
【図３】
0003746968.tif 000004
【図４】
0003746968.tif 000005
【図５】
0003746968.tif 000006
【図６】
0003746968.tif 000007